(57)【要約】【課題】ジカルコゲナイド熱電材料を提供する。【解決手段】下記化学式１：2009253301.tif 000014式中で、Ｒは、希土類または遷移金属磁性元素を表し、Ｘ及びＹは、相異なる元素であって、Ｓ、Ｓｅ、Ｔｅ、Ｐ、Ａｓ、Ｓｂ、Ｂｉ、Ｃ、Ｓｉ、Ｇｅ、Ｓｎ、Ｂ、Ａｌ、Ｇａ及びＩｎからなる群から選択される一つ以上の元素を表し、ａは、０≦ａ＜２の範囲を有する、で示される化合物を有する熱電材料である。【選択図】図３
2009253301.tif 000002
【特許請求の範囲】
【請求項１】
下記化学式１：
【化１】
2009253301.tif 000011
上記化学式１中で、前記Ｒは、希土類または遷移金属磁性元素を表し、
前記Ｘ及びＹは、それぞれ独立して異なり、Ｓ、Ｓｅ、Ｔｅ、Ｐ、Ａｓ、Ｓｂ、Ｂｉ、Ｃ、Ｓｉ、Ｇｅ、Ｓｎ、Ｂ、Ａｌ、Ｇａ及びＩｎからなる群から選択される一つ以上の元素を表し、
前記ａは、０≦ａ＜２の範囲を有する、
に示される化合物を有する熱電材料。
【請求項２】
前記Ｒは、ランタン族希土類元素、Ｍｎ、Ｆｅ、Ｃｏ、Ｎｉ、Ｃｕ、Ｚｎ及びＡｇからなる群から選択される一つ以上の元素であることを特徴とする請求項１に記載の熱電材料。
【請求項３】
前記Ｘは、Ｓ、ＳｅまたはＴｅであることを特徴とする請求項１または２に記載の熱電材料。
【請求項４】
請求項１〜３のいずれか１項に記載の熱電材料は、常温で２Ｗ／ｍＫ以下の熱伝導度を表すことを特徴とする熱電材料。
【請求項５】
インプレイン不規則配列を有する２次元の層状構造を表し、
かつ下記化学式１：
【化２】
2009253301.tif 000012
上記化学式１中で、
前記Ｒは、希土類または遷移金属磁性元素を表し、
前記Ｘ及びＹは、相異なり、Ｓ、Ｓｅ、Ｔｅ、Ｐ、Ａｓ、Ｓｂ、Ｂｉ、Ｃ、Ｓｉ、Ｇｅ、Ｓｎ、Ｂ、Ａｌ、Ｇａ及びＩｎからなる群から選択される一つ以上の元素を表し、
前記ａは、０≦ａ＜２の範囲を有する、
に示される化合物を有する熱電材料。
【請求項６】
前記熱電材料の層状構造は、単一層の構造を有するＸからなる層間にＸ及びＲが交互に配列されたことを特徴とする請求項５に記載の熱電材料。
【請求項７】
前記Ｘの少なくとも一部が、Ｙに置換された構造を有することを特徴とする請求項５または６に記載の熱電材料。
【請求項８】
請求項５〜７のいずれか１項に記載の熱電材料は、インプレイン方向には共有結合を形成し、層間結合は、イオン結合及び／またはファンデルワールス結合を形成したことを特徴とする熱電材料。
【請求項９】
下記化学式１：
【化３】
2009253301.tif 000013
上記化学式１中で、
前記Ｒは、希土類または遷移金属磁性元素を表し、
前記Ｘ及びＹは、相異なり、Ｓ、Ｓｅ、Ｔｅ、Ｐ、Ａｓ、Ｓｂ、Ｂｉ、Ｃ、Ｓｉ、Ｇｅ、Ｓｎ、Ｂ、Ａｌ、Ｇａ及びＩｎからなる群から選択される一つ以上の元素を表し、
前記ａは、０≦ａ＜２の範囲を有する、
で示される化合物。
【請求項１０】
多結晶合成法または単結晶成長法により、請求項１〜４のいずれか１項に記載のジカルコゲナイド熱電材料を合成する工程を含むことを特徴とするジカルコゲナイド熱電材料の製造方法。
【請求項１１】
前記多結晶合成法は、アンプル法、アーク溶融法及び固相反応法からなる群から選択された一つの方法であることを特徴とする請求項１０に記載のジカルコゲナイド熱電材料の製造方法。
【請求項１２】
前記単結晶成長法は、金属フラックス法、ブリッジマン法、光学流動領域法及び蒸気伝送法からなる群から選択された一つの方法であることを特徴とする請求項１０または１１に記載のジカルコゲナイド熱電材料の製造方法。
【発明の詳細な説明】
【技術分野】
【０００１】
本発明は、既存の金属や半導体と比較して熱伝導度の非常に低いジカルコゲナイド熱電材料に関する。
【背景技術】
【０００２】
一般的に、熱電材料は、ペルティエ効果及びゼーベック効果を利用して能動冷却及び廃熱発電などに応用できる材料である。前記ペルティエ効果は、図１に示したように、外部からＤＣ電圧を加えたとき、ｐ型材料の正孔とｎ型材料の電子とが移動することによって材料の両端に発熱及び吸熱を起こす現象である。前記ゼーベック効果は、図２に示したように、外部熱源から熱を供給されるとき、電子と正孔とが移動しつつ材料に電流のフローが生じて発電を起こす現象をいう。
【０００３】
かかる熱電材料を利用した能動冷却は、素子の熱的安定性を改善させ、振動及びノイズがなく、別途の凝縮器と冷媒とを使用せずに体積が小さく、環境親和的な方法として認識されている。かかる熱電材料を利用した能動冷却の応用分野としては、無冷媒冷蔵庫、エアコン、各種のマイクロ冷却システムなどに使用でき、特に各種のメモリ素子に熱電素子を付着させれば、既存の冷却方式に比べて体積は減らし、素子を均一かつ安定した温度に維持させることができるので、素子の性能を改善できる。
【０００４】
一方、ゼーベック効果を利用して熱電材料を熱電発電に活用すれば、廃熱をエネルギー源として活用できるので、自動車エンジン及び排気装置、ゴミ焼却場、製鉄所廃熱、人体熱を利用した人体内の医療機器の電源などエネルギーの効率を高めるか、または廃熱を回収して使用する多様な分野に応用できる。
【０００５】
かかる熱電材料の性能を測定する因子としては、下記数式１のように定義される無次元性能指数ＺＴ値を使用する。
【０００６】
【数１】
2009253301.tif 000003
【０００７】
式中で、Ｓはゼーベック係数、σは電気伝導度、Ｔは絶対温度、κは熱伝導度である。
前記無次元性能指数ＺＴ値を増加させるためには、ゼーベック係数及び電気伝導度が高く、熱伝導度が低い材料を探さねばならない。
【０００８】
これまで多くの種類の熱電材料が開発されたが、ほとんど常温以上の高温で特性が発現される物質が多く、常温（３００ないし４００Ｋ）で優秀な性能を表す物質は、Ｂｉ２Ｔｅ３及びその固溶体化合物として知られている。
【０００９】
しかし、前記Ｂｉ２Ｔｅ３の性能を改善できる多様な熱電材料の開発が要求されており、このためにジカルコゲナイド構造を有する熱電材料に対する関心が増大している。
【００１０】
例えば、既存に２次元層状構造を有するジカルコゲナイド熱電材料の開発に関する特許文献としては、日本ＮＥＣで出願した特許文献１及び２が知られている。前記熱電材料は、ＡｘＢＣ２−ｙ（０≦ｘ≦２、０≦ｙ＜１）という化学式で表現され、Ａには、Ｌｉ、Ｎａ、Ｋ、Ｒｂ、Ｃｓ、Ｍｇ、Ｃａ、Ｓｒ、Ｂａ、Ｔｉ、Ｖ、Ｃｒ、Ｍｎ、Ｆｅ、Ｃｏ、Ｎｉ、Ｃｕ、Ｚｎ、Ｚｒ、Ｎｂ、Ｍｏ、Ｒｕ、Ｒｈ、Ｐｄ、Ａｇ、Ｃｄ、Ｈｆ、Ｔａ、Ｗ、Ｒｅ、Ｉｒ、Ｐｔ、Ａｕ、Ｓｃ、Ｙ及び希土類元素のうち少なくとも一つの元素で構成され、Ｂには、Ｔｉ、Ｖ、Ｃｒ、Ｚｒ、Ｎｂ、Ｍｏ、Ｈｆ、Ｔａ、Ｗ、Ｉｒ、Ｓｎのうち少なくとも一つの元素で構成され、Ｃには、Ｓ、Ｓｅ、Ｔｅのうち一つの元素で構成される。前記特許文献の実施例では、ＡｘＴｉＳ２材料の熱電特性が記載されており、報告されたＺＴ値が常温では２．９、７００Ｋでは３．９に達するなど非常に高いＺＴ値を報告したが、以後に報告されたいかなる文献においてもかかる値が検証されたことがなく、実際にＡｘＴｉＳ２の場合、ＺＴ値が常温で０．２を超えないと報告されている（非特許文献１及び２を参照）。したがって、前記特許文献１および２に記載された熱電材料は実用化されにくいという問題がある。
【００１１】
一方、２００７年にＣａｔａｌｉｎ  Ｃｈｉｒｉｔｅｓｃｕらは、熱伝導度の非常に低いＷＳｅ２薄膜を製作した（非特許文献３を参照）。２次元の層状構造を有しているＷＳｅ２をインプレイン方向に不規則であり、ｃ軸に沿って整列するように薄膜を積むと、約０．０５Ｗｍ−１Ｋ−１という非常に低い熱伝導度を有することが確認された。これは、インプレインに対しては方向性を有さないが、ｃ軸に沿って整列された２次元の層状構造を有する物質は熱伝導度が非常に低いということを意味する。しかし、かかる物質は不導体であって、電気伝導度が非常に低いため、熱電材料への応用は適していない。また、インプレイン方向にランダムに整列する材料をバルク化しがたいという問題を有する。
【先行技術文献】
【特許文献】
【００１２】
【特許文献１】米国公開特許ＵＳ２００３／００５６８１９号公報
【特許文献２】特開２００２−２７０９０７号公報
【非特許文献】
【００１３】
【非特許文献１】Ｐｈｙｓ．Ｒｅｖ．Ｂ  ｖｏｌ．６４、２４１１０４、２００１
【非特許文献２】Ｊ．Ａｐｐｌ．Ｐｈｙｓ．ｖｏｌ．１０２、０７３７０３、２００７
【非特許文献３】Ｓｃｉｅｎｃｅ  ｖｏｌ．３１５、ｐ．３５１、２００７
【発明の概要】
【発明が解決しようとする課題】
【００１４】
本発明が解決しようとする課題は、従来の金属や半導体と比較して熱伝導度の非常に低く、パワーファクタの大きい熱電材料を提供するところにある。
【課題を解決するための手段】
【００１５】
前記課題を解決するために、本発明は、下記化学式１：
【００１６】
【化１】
2009253301.tif 000004
【００１７】
上記化学式１中で、前記Ｒは、希土類または遷移金属磁性元素を表し、前記Ｘ及びＹは、相異なる元素であって、Ｓ、Ｓｅ、Ｔｅ、Ｐ、Ａｓ、Ｓｂ、Ｂｉ、Ｃ、Ｓｉ、Ｇｅ、Ｓｎ、Ｂ、Ａｌ、Ｇａ及びＩｎからなる群から選択される一つ以上の元素を表し、前記ａは、０≦ａ＜２の範囲を有する、
で示される化合物を有する熱電材料を提供する。
本発明の一具現例によれば、前記Ｒは、ランタン族希土類元素、Ｍｎ、Ｆｅ、Ｃｏ、Ｎｉ、Ｃｕ、Ｚｎ及びＡｇからなる群から選択される一つ以上の元素を表す。
本発明の一具現例によれば、前記Ｘは、Ｓ、ＳｅまたはＴｅを表す。
本発明の一具現例によれば、本発明に係る熱電材料は、常温で２Ｗｍ−１Ｋ−１以下の熱伝導度を表す。
【００１８】
前記課題を解決するための他の方法として、本発明は、インプレイン不規則配列を有する２次元の層状構造を表し、下記化学式１の構造を有する熱電材料を提供する。
【００１９】
【化２】
2009253301.tif 000005
【００２０】
式中で、前記Ｒは、希土類または遷移金属磁性元素を表し、前記Ｘ及びＹは、相異なる元素であって、Ｓ、Ｓｅ、Ｔｅ、Ｐ、Ａｓ、Ｓｂ、Ｂｉ、Ｃ、Ｓｉ、Ｇｅ、Ｓｎ、Ｂ、Ａｌ、Ｇａ及びＩｎからなる群から選択される一つ以上の元素を表し、前記ａは、０≦ａ＜２の範囲を有する。
【００２１】
本発明の一具現例によれば、前記熱電材料の層状構造は、単一層の構造を有するＸからなる層間にＸ及びＲが交互に配列され、必要時に前記Ｘの少なくとも一部がＹに置換された構造を有する。
【００２２】
本発明の一具現例によれば、前記熱電材料は、インプレイン方向には共有結合を形成し、層間結合は、イオン結合及び／またはファンデルワールス結合を形成する。
また、本発明は、下記化学式１の化合物を提供する。
【００２３】
【化３】
2009253301.tif 000006
【００２４】
式中で、前記Ｒは、希土類または遷移金属磁性元素を表し、前記Ｘ及びＹは、相異なる元素であって、Ｓ、Ｓｅ、Ｔｅ、Ｐ、Ａｓ、Ｓｂ、Ｂｉ、Ｃ、Ｓｉ、Ｇｅ、Ｓｎ、Ｂ、Ａｌ、Ｇａ及びＩｎからなる群から選択される一つ以上の元素を表し、前記ａは、０≦ａ＜２の範囲を有する。
【発明の効果】
【００２５】
本発明は、パワーファクタが大きく、熱伝導度が非常に低い熱電材料を提供するので、前記熱電材料は、無冷媒冷蔵庫、エアコン、廃熱発電、軍事及び航空宇宙用の熱電核発電、マイクロ冷却システムなどに有効に使用できる。
【図面の簡単な説明】
【００２６】
【図１】ペルティエ効果による熱電冷却を示す概略図である。
【図２】ゼーベック効果による熱電発電を示す概略図である。
【図３】本発明によるＲＸ２−ａＹａ化合物の２次元の層状構造を示す図面である。
【図４】本発明によるＣｅＳｅ２化合物の２次元の層状構造を示す図面である。
【図５】本発明の実施例１で得られたＣｅＴｅ２−ｘＳｎｘ（ｘ≦１．０）の熱伝導度を示すグラフである。
【図６】本発明の実施例２で得られたＣｅＳｅ２−ｘＳｎｘ（ｘ≦０．５）の熱伝導度を示すグラフである。
【図７】本発明の実施例１で得られたＣｅＴｅ２−ｘＳｎｘ（ｘ≦１．０）のゼーベック係数の値を示すグラフである。
【図８】本発明の実施例２で得られたＣｅＳｅ２−ｘＳｎｘ（ｘ≦０．５）のゼーベック係数の値を示すグラフである。
【図９】本発明の実施例１で得られたＣｅＴｅ２−ｘＳｎｘ（ｘ≦１．０）の電気抵抗値を示すグラフである。
【図１０】本発明の実施例２で得られたＣｅＳｅ２−ｘＳｎｘ（ｘ≦０．５）の電気抵抗値を示すグラフである。
【発明を実施するための形態】
【００２７】
本発明に係る熱電材料は、下記化学式１の構造を有する。
【００２８】
【化４】
2009253301.tif 000007
【００２９】
上記化学式１中で、前記Ｒは、希土類または遷移金属磁性元素を表し、前記Ｘ及びＹは、それ独立して異なる元素であって、Ｓ、Ｓｅ、Ｔｅ、Ｐ、Ａｓ、Ｓｂ、Ｂｉ、Ｃ、Ｓｉ、Ｇｅ、Ｓｎ、Ｂ、Ａｌ、Ｇａ及びＩｎからなる群から選択される一つ以上の元素を表し、前記ａは、０≦ａ＜２の範囲を有する。
【００３０】
本発明による前記化学式１を含む熱電材料は、２次元の層状構造を有し、インプレイン（面内）方向には不規則な結晶構造であり、ｃ軸には結晶性を有し、その結果、低い熱伝導度を表し、特に基本成分であるＲＸ［ａ］２にドーピング元素であるＹ成分が選択的に添加されて電気伝導度が改善されることによって、下記数式１のＺＴ値が増加する。
【００３１】
【数２】
2009253301.tif 000008
【００３２】
式中で、Ｓはゼーベック係数、σは電気伝導度、Ｔは絶対温度、κは熱伝導度である。
【００３３】
本発明に係る熱電材料に含まれる化学式１において、Ｒは、希土類または遷移金属磁性元素を表し、例えばランタン族希土類元素、Ｍｎ、Ｆｅ、Ｃｏ、Ｎｉ、Ｃｕ、Ｚｎ及びＡｇからなる群から選択される一つ以上の元素を使用でき、前記ランタン族希土類元素としてはＣｅが望ましい。
【００３４】
本発明に係る熱電材料に含まれる化学式１において、Ｒと共に基本構造である２次元層状構造を形成するＸとしては、Ｓ、Ｓｅ、Ｔｅ、Ｐ、Ａｓ、Ｓｂ、Ｂｉ、Ｃ、Ｓｉ、Ｇｅ、Ｓｎ、Ｂ、Ａｌ、Ｇａ及びＩｎからなる群から選択される一つ以上の元素を使用でき、特にＳ、ＳｅまたはＴｅが望ましい。
【００３５】
前記Ｒ及びＸは、互いに共有結合を形成してＲＸ２−ａＹａの基本構造を表し、ここで、ａは、０以上であって２より小さい範囲を有する実数であり、前記Ｙは、ドーピング元素であって、選択的に添加されて前記熱電材料の電流密度を最適化させる。
【００３６】
前記ＲＸ２−ａＹａの基本構造を有する化合物は、２次元の層状構造を表し、かかる２次元の層状構造は、図３に示したように、Ｘからなる層間にＲとＸとが交互に配列された構造を有する。前記構造において、インプレイン方向には結晶構造が不規則な構造であり、ｃ軸には結晶性を有する。
【００３７】
また、化学式１において、ａは、０以上であって２未満が好ましく、０以上であって１未満がより好ましい。
【００３８】
また、かかる構造において、インプレイン方向のＸからなる層は、共有結合を行って強い結合を形成し、ｃ軸方向にはイオン結合またはファンデルワールス結合を行って弱い結合を形成しているので、ｃ軸にはフォノンの伝達が困難であるため、ｃ軸方向に熱伝導度が低くなる。特に、インプレインに垂直な方向に対して不規則的な配列を表して熱伝導度の低い最適の条件を備えている。
【００３９】
一般的に、熱伝導度ｋｔｏｔは、ｋｔｏｔ＝ｋＬａｔｔ＋ｋｅｌのように格子による熱伝導度ｋＬａｔｔと電子による熱伝導度ｋｅｌとに区別でき、電子熱伝導度は、下記の数式２のようにヴィーダマン−フランツ法則によって決定されるため、人為的に小さくする因子ではない。したがって、良好な熱電材料は、低い格子熱伝導度を有さねばならず、これは、格子構造の制御を通じて得られる。
【００４０】
【数３】
2009253301.tif 000009
【００４１】
上記数式２中で、Ｔは絶対温度であり、σは電気伝導度を表す。
前述したＲＸ［ａ］２の化学式を有する熱電材料の合成方法は、多結晶合成方法と単結晶成長方法とに分けられる。以下、多結晶合成方法と単結晶成長方法とを説明する。
【００４２】
１．多結晶合成方法
（１）アンプル（ａｍｐｏｕｌｅ）を利用した方法：原料元素を石英管または、タングステンまたはタンタルなどの金属で作ったアンプルに入れ、真空で密封して溶融点以上またはその付近の温度で数時間ないし数十時間熱処理するステップを含む方法である。
【００４３】
（２）アーク溶融法：原料元素をチャンバーに入れ、不活性気体雰囲気内でアークを放電させて原料元素を溶かして試料を作るステップを含む方法である。
【００４４】
（３）固相反応法：粉末をよく混ぜて固く加工した後、溶融点の７０ないし９０％の温度で数時間ないし数十時間熱処理するか、または混合粉末を溶融点以上の温度で数時間ないし数十時間熱処理した後で常温で粉砕加工し、それを再び溶融点の７０ないし９０％の温度で数時間ないし数十時間焼結するステップを含む方法である。
【００４５】
２．単結晶成長方法
（１）金属フラックス法：原料元素と、該原料元素が高温で結晶によく成長できるように雰囲気にする、例えば調和溶融でき、所望の結晶の溶融点より溶融点が低い金属元素とをるつぼに入れ、前記金属元素が調和溶融する温度から結晶が生成される温度まで徐冷しつつ、例えば１ないし１０℃／ｈｏｕｒの速度で熱処理して結晶を成長させるステップを含む方法である。
【００４６】
（２）ブリッジマン法：原料元素をるつぼに入れ、原料元素が溶解されるまで高温、例えば原料元素の溶融点以上の温度で数時間ないし数十時間加熱した後、るつぼの両端に温度差を数ないし数十℃発生させて高温領域を徐々に移動させて、例えば１ないし１０℃／ｈｏｕｒの速度で試料を局部的に溶解させつつ、試料の全体を結晶成長領域に通過させて結晶を成長させるステップを含む方法である。
【００４７】
（３）光学流動領域法：原料元素を棒状にシードロッド及びフィードロッドに形成した後、フィードロッドを、ランプの光を一つの焦点に集めて局部的に溶解させつつ、溶解部分を上側に徐々に引き上げて結晶を成長させるステップを含む方法である。
【００４８】
（４）蒸気伝送法：原料元素を石英管の下方に入れ、原料元素部分を気化温度で数時間ないし数十時間加熱し、石英管の上方は低い温度にして、原料元素が気化されつつ低い温度で固相反応を起こして結晶を成長させるステップを含む方法である。
【００４９】
本発明は、前述した多様な方法いずれも制限なしに使用して熱電材料を製造でき、特別な制限はない。
【００５０】
前記のような多結晶合成方法や単結晶成長方法により得られる熱電材料は、追加的な元素ドーピングを通じて電流密度を最適化させることによって、電子とホールとが共存する２バンド伝導が起こる場合、電子またはホールのうち一つのみが伝導特性を起こすことによって、パワーファクタが大きく、熱伝導度が非常に低い熱電材料を生成する。
【００５１】
このように元素ドーピングが行われる場合、前記熱電材料は、ドーピング元素であるＹを必須に含み、これによって、電流密度が最適化されて改善された電気伝導度を有する。これは、前記数式１でパワーファクタＳ２σを増加させ、その結果、ＺＴ値を増加させる。すなわち、ドーピング元素であるＹをＸ位置に置換させることによって、ホールまたは電子のうちいずれか一つの電流密度が大きくなり、その結果として電子とホールとによる相殺効果を抑制できるので、ｃ軸への伝導特性をさらに改善することが可能になる。かかる改善された伝導特性により、パワーファクタＳ２σが増加してゼーベック係数を増加させる。
【００５２】
このようにドーピングされる本発明の化学式１のＹ成分としては、Ｓ、Ｓｅ、Ｔｅ、Ｐ、Ａｓ、Ｓｂ、Ｂｉ、Ｃ、Ｓｉ、Ｇｅ、Ｓｎ、Ｂ、Ａｌ、Ｇａ及びＩｎのうち一つ以上を使用でき、Ｐ、Ａｓ、Ｓｂ、Ｂｉ、Ｃ、Ｓｉ、Ｇｅ、Ｓｎ、Ｂ、Ａｌ、Ｇａ及びＩｎのうち一つ以上が望ましい。前記Ｙ成分の含量は、前記化学式１のＲ成分１モルに対して２モル未満が望ましく、１モル未満がより好ましい。
【００５３】
ドーピング元素である前記Ｙ成分は、１成分系、２成分系あるいは３成分系の形態に添加され、前記２成分系の場合、上記本発明の化学式１のＹ成分の例示の中から任意の２つの成分のモル比は、１：９ないし９：１の割合で添加され、３成分系の場合、上記本発明の化学式１のＹ成分の例示の中から任意の３つの成分のモル比は、１：（０．１〜９．０）：（０．１〜９．０）の割合で添加されるが、それらに特別に限定されるものではない。かかるＹ成分は、ドーピング過程で前記基本構造であるＲＸ２−ａＹａの成分のうちＸ成分の一部を置換し、その結果、電流密度を最適化させる。かかるドーピング工程は、前記多結晶成長方法あるいは単結晶成長方法のうち原料元素の一部として添加して行われる。
前述したような本発明の熱電材料は、低い熱伝導度を表すと共に、さらにドーピング処理により電子及びホールを注入して電子−ホールのゼーベック係数の相殺現象を改善させてゼーベック係数を増大させ、電流密度を最適化して電気伝導性が改善されるので、高い熱電性能を期待することができる。
【実施例】
【００５４】
以下、実施例を挙げて本発明をさらに具体的に説明するが、本発明がこれに限定されるものではない。
【００５５】
実施例１
多結晶成長方法であるアンプルを利用した方法を用いて、原料元素であるＣｅ、Ｔｅ及びＳｎを所定の割合で定量して石英管で形成したアンプルに入れ、真空で密封して８５０℃で２４時間熱処理することによって、希土類カルコゲナイドであるＣｅＴｅ２、ＣｅＴｅ１．９５Ｓｎ０．０５、ＣｅＴｅ１．９Ｓｎ０．１、ＣｅＴｅ１．７Ｓｎ０．３、ＣｅＴｅ１．５Ｓｎ０．５及びＣｅＴｅＳｎをそれぞれ合成した。前記化合物のモル比は、誘導結合プラズマスペクトロスコピーを通じて確認した。
【００５６】
前記ＣｅＴｅ２は、２次元の層状構造を有しており、Ｔｅ層とＣｅ−Ｔｅブロックとの間には、弱いイオン結合を形成しており、ＣｅＴｅ２−ｘＳｎｘは、前記ＣｅＴｅ２でＳｎがドーピングされてＴｅの一部位置を置換した構造を有している。
【００５７】
実施例２
多結晶成長方法であるアンプルを利用した方法を用いて、原料元素であるＣｅ、Ｓｅ及びＳｎを所定の割合で定量して石英管で形成したアンプルに入れ、真空で密封して８５０℃で２４時間熱処理することによって、希土類カルコゲナイドであるＣｅＳｅ２、ＣｅＳｅ１．９Ｓｎ０．１、ＣｅＳｅ１．８Ｓｎ０．２及びＣｅＳｅ１．５Ｓｎ０．５をそれぞれ合成した。前記化合物のモル比は、誘導結合プラズマスペクトロスコピーを通じて確認した。
【００５８】
前記ＣｅＳｅ２は、図４のようにｂ軸方向に平らな斜方晶系の構造であって、２次元の層状構造を有しており、Ｓｅ層とＣｅ−Ｓｅブロックとの間には、弱いイオン結合を形成しており、ＣｅＳｅ２−ｘＳｎｘは、前記ＣｅＳｅ２でＳｎがドーピングされてＳｅの一部位置を置換した構造を有している。
【００５９】
実験例１：熱伝導度の測定
実施例１で得られたＣｅＴｅ２、ＣｅＴｅ１．９５Ｓｎ０．０５、ＣｅＴｅ１．９Ｓｎ０．１、ＣｅＴｅ１．５Ｓｎ０．５及びＣｅＴｅＳｎ化合物の熱伝導度の測定結果を図５に示す。当該熱伝導の測定方法は、レーザフラッシュ法で熱的弛緩度を測定して計算した。図５から分かるように、それらは、非常に低い熱伝導度を表し、特にＣｅＴｅ２及びＣｅＴｅ１．９５Ｓｎ０．０５は、３００Ｋで約１．５０ないし１．５８Ｗ／ｍＫの非常に低い熱伝導度を有し、これは、一般に市販されているＳｂ‐ドーピングされたＢｉ２Ｔｅ３と比較しても約５５％低い値に該当し、他の熱電材料と比較しても非常に低い値に該当する。ＣｅＴｅ２−ｘＳｎｘでＳｎのモル比ｘが１．０以上となれば、熱伝導度が大きくなって性能が多少低下する現象が発生した。前記ＣｅＴｅ２及びＣｅＴｅ１．５Ｓｎ０．５の熱伝導度を市販されている熱電材料と比較した結果を下記表１に示す。
【００６０】
【表１】
2009253301.tif 000010
【００６１】
表１に示したように、本発明のＣｅＴｅ２及びＣｅＴｅ１．５Ｓｎ０．５の格子による熱伝導度は、市販されている熱電材料と類似しているが、電子による熱伝導度が低くて、結果的に熱伝導度が２．０以下の非常に低い値を有するということが分かる。
【００６２】
実施例２で得られたＣｅＳｅ２、ＣｅＳｅ１．９Ｓｎ０．１、ＣｅＳｅ１．８Ｓｎ０．２及びＣｅＳｅ１．５Ｓｎ０．５化合物の熱伝導度の測定結果を図６に示す。当該熱伝導の測定方法は、レーザフラッシュ法で熱弛緩度を測定して計算した。図６から分かるように、それらは、非常に低い熱伝導度を表し、特にドーピング成分であるＳｎの含量が多くなるにつれて熱伝導度がさらに低くなって、ＣｅＳｅ１．５Ｓｎ０．５は０．２Ｗ／ｍＫに達する。
【００６３】
実験例２：ゼーベック係数の測定
実施例１で得られたＣｅＴｅ２、ＣｅＴｅ１．９５Ｓｎ０．０５、ＣｅＴｅ１．９Ｓｎ０．１、ＣｅＴｅ１．５Ｓｎ０．５及びＣｅＴｅＳｎ化合物のゼーベック係数の測定結果を図７に示す。当該ゼーベック係数の測定は、４−ターミナル法を使用した。図７から分かるように、ＣｅＴｅ２でＴｅをＳｎに置換すれば、ゼーベック係数の絶対値が大きくなる。前記ＣｅＴｅ２の場合、電子とホールとが共存するスモールギャップ半導体構造を有し、Ｔｅ層にはホールが、Ｃｅ−Ｔｅブロックには電子が動くので、ｃ軸への伝導特性が低下して電子とホールとによる相殺効果によりゼーベック係数の低下を誘発しうる。したがって、それを補完してゼーベック係数を強化させる必要があり、これによってＴｅ層にＳｎを置換させたＣｅＴｅ１．９５Ｓｎ０．０５、ＣｅＴｅ１．９Ｓｎ０．１、ＣｅＴｅ１．５Ｓｎ０．５及びＣｅＴｅＳｎ化合物の場合、Ｔｅ層のキャリアを調節してゼーベック係数をさらに向上させる。これは、ＳｎをＴｅ位置に置換させることによって、電子とホールとの電流密度を調節でき、これによってゼーベック係数が増加すると考えられる。実施例２で得られたＣｅＳｅ１．９Ｓｎ０．１及びＣｅＳｅ１．８Ｓｎ０．２化合物のゼーベック係数を図８に示す。図８から分かるように、ＳｅをＳｎに置換させた場合、Ｓｅ層のキャリアを調節してゼーベック係数が改善されることによって、それらは、比較的高いゼーベック係数を有する。
【００６４】
実験例３：電気抵抗値の測定
実施例１で得られたＣｅＴｅ２、ＣｅＴｅ１．９５Ｓｎ０．０５、ＣｅＴｅ１．９Ｓｎ０．１、ＣｅＴｅ１．７Ｓｎ０．３、ＣｅＴｅ１．５Ｓｎ０．５及びＣｅＴｅＳｎ化合物に対して電気抵抗を測定して図９に示した。当該電気抵抗は、４−ターミナル法で測定した。図９に示したように、ドーピング処理により約１０ｍΩ−ｃｍの電気抵抗を有するＣｅＴｅ２が２ｍΩＷ−ｃｍのＣｅＴｅ１．５Ｓｎ０．５の電気抵抗値を有するということが分かる。
これは、ドーピング処理により温度による電気抵抗値も変わり、これは、ドーピング元素であるＳｎをＴｅ位置に置換させることによってホールの個数が多くなるため、電気抵抗も低くなると考えられる。
【００６５】
実施例２で得られたＣｅＳｅ２、ＣｅＳｅ１．９Ｓｎ０．１及びＣｅＳｅ１．８Ｓｎ０．２化合物に対して電気抵抗を測定した結果を図１０に示す。当該電気抵抗は、４−ターミナル法で測定した。図１０から分かるように、前記ＣｅＳｅ２、ＣｅＳｅ１．９Ｓｎ０．１及びＣｅＳｅ１．８Ｓｎ０．２化合物の場合、非常に高い電気抵抗を有する。
したがって、物質によってドーピング処理により電気抵抗を低めることによって、電気伝導度を改善することが可能であり、その結果、パワーファクタが増加してゼーベック係数の値を改善することが可能になるということが分かる。
【産業上の利用可能性】
【００６６】
本発明は、能動冷却関連の技術分野に適用可能である。
【図１】
2009253301.tif 000015
【図２】
2009253301.tif 000016
【図３】
2009253301.tif 000017
【図４】
2009253301.tif 000018
【図５】
2009253301.tif 000019
【図６】
2009253301.tif 000020
【図７】
2009253301.tif 000021
【図８】
2009253301.tif 000022
【図９】
2009253301.tif 000023
【図１０】
2009253301.tif 000024